(57)【要約】【課題】吐出性に優れ、かつ、インクジェットプリンタヘッドの電極に負荷を減らすことのできるインクジェット記録用非水系インクを提供する。【解決手段】着色剤と、非水系溶剤と、少なくとも１個の置換基Ｔを備えた下記式（１）で示される脂環式炭化水素とを含む、インクジェット記録用非水系インク。      Ｓ−Ｔ      式（１）（式（１）において、Ｓは配座転換可能な脂環式炭化水素、Ｔは前記脂環式炭化水素部に摂動性を誘起する１価の鎖式飽和炭化水素基をそれぞれ示す。）【選択図】なし【特許請求の範囲】
【請求項１】
着色剤と、非水系溶剤と、少なくとも１個の置換基Ｔを備えた下記式（１）で示される脂環式炭化水素とを含む、インクジェット記録用非水系インク。
Ｓ−Ｔ      式（１）
（式（１）において、Ｓは配座転換可能な脂環式炭化水素、Ｔは前記脂環式炭化水素部に摂動性を誘起する１価の鎖式飽和炭化水素基をそれぞれ示す。）
【請求項２】
前記脂環式炭化水素が、炭素数４〜８のアルキル基で置換された、炭素数４〜８の環構造を含むシクロアルカンである、請求項１記載のインクジェット記録用非水系インク。
【請求項３】
前記脂環式炭化水素において、置換基Ｔがｔ−ブチル基、２−メチルペンチル基、および２，２−ジメチルブチル基からなる群から選ばれる、請求項１または２記載のインクジェット記録用非水系インク。
【請求項４】
前記脂環式炭化水素の炭素数が８〜１８である、請求項１〜３のいずれか１項記載のインクジェット記録用非水系インク。
【発明の詳細な説明】
【技術分野】
【０００１】
本発明は、インクジェット記録用非水系インクに関する。
【背景技術】
【０００２】
ピエゾ方式のインクジェット記録装置は、電圧を加えると変形するピエゾ素子（圧電素子）を用い、圧電素子の変形に伴うインク室（圧力室）内の圧力変化を利用して、インクをノズルから吐出させるものである。用いられるインクジェットプリンタヘッド（以下、単に「ＩＪヘッド」ともいう。）として、インクが貯留されるインク室（圧力室）の一部を圧電部材が構成し、その圧電部材のインク室側の表面に電極が設けられ、この電極から圧電部材に電圧が印加されるタイプのものがある。このタイプのＩＪヘッドでは、インク室の内面に設けられた電極とインクとが、常に接する構造になっている。
【０００３】
こうした電極とインクとが接する構造のＩＪヘッドでは、水性インク等の導電性を有するインクを使用すると、インクに電流が流れることによりインクに変質が生じるという問題がある。そこで、電極の表面に絶縁性を有する保護膜を形成し、導電性を有するインクを用いた場合でも電極からインクに電流が流れることを防止し、インクの変質を防止する技術が知られている（特許文献１）。
【先行技術文献】
【特許文献】
【０００４】
【特許文献１】特許第３９４３９７１号公報
【発明の概要】
【発明が解決しようとする課題】
【０００５】
本発明者の検討によると、こうしたタイプのＩＪヘッドでは、使用するインクに含まれるフタロシアニン銅などの顔料が化学変化を引き起こし、これがインク吐出性に悪影響を及ぼす恐れがあることがわかってきた。すなわち、顔料に含まれる錯体金属がインク中に溶存する酸素によって酸化され、その酸化金属が、電圧が印加された電極の表面で還元されて、金属として電極表面に析出（電析）し、電極を劣化させてしまう。たとえばフタロシアニン銅を含むインクの場合、銅が電極表面に析出する。
【０００６】
さらに、インク中にアルコール系溶剤が含まれる場合は、この酸化金属の還元反応に伴い水酸基がカルボキシ基に酸化され、カルボン酸塩が形成される。このカルボン酸塩は、インクの保存安定性を低下させるとともに、ノズル近傍に析出して、インクの吐出性を悪化させる恐れがある。その結果、ＩＪヘッドの清掃または交換の必要性が高まり、印刷作業の中断を余儀なくされてしまう。
【０００７】
そこで本発明は、視点を変えてインク側からの改良を行ない、ＩＪヘッドのインク室において、インクと電極とが直接接触することがあっても、電極の劣化を抑制し、かつ、良好な吐出性を維持できるインクジェット記録用インクを提供することを目的とする。
【課題を解決するための手段】
【０００８】
本発明の一側面によれば、着色剤と、非水系溶剤と、少なくとも１個の置換基Ｔを備えた下記式（１）で示される脂環式炭化水素：
Ｓ−Ｔ      式（１）
（式（１）において、Ｓは配座転換可能な脂環式炭化水素、Ｔは前記脂環式炭化水素部に摂動性を誘起する１価の鎖式飽和炭化水素基をそれぞれ示す。）
とを含む、インクジェット記録用非水系インクが提供される。
【発明の効果】
【０００９】
本発明に係るインクジェット記録用非水系インクは、摂動性を誘起する１価の鎖式飽和炭化水素基により置換された、配座転換可能な脂環式炭化水素を含むので、インクと電極とが直接接触する構造のＩＪヘッドを備えたインクジェット記録装置に使用しても、ＩＪヘッドの電極に対する負荷を減らすことができる。したがって、様々なタイプのＩＪヘッドを備えるインクジェット記録装置において、本発明のインクジェット記録用非水系インクは良好な吐出性を実現することができる。
【図面の簡単な説明】
【００１０】
【図１】本発明に係るインクを使用することができるＩＪヘッドの一例を模式的に示す部分断面図である。
【発明を実施するための形態】
【００１１】
本発明に係るインクジェット記録用非水系インク（以下、単に「インク」とも記す。）は、少なくとも１個の摂動性を誘起する鎖式飽和炭化水素基により置換された、配座転換可能な脂環式炭化水素を含むことを特徴とする。
この脂環式炭化水素は、次の式（１）で示される。
Ｓ−Ｔ      式（１）
式（１）において、Ｓは配座転換可能な脂環式炭化水素、Ｔは摂動性を誘起する１価の鎖式飽和炭化水素基をそれぞれ示す。
【００１２】
脂環式炭化水素であるＳ部は、配座転換が可能な立体配座を有する化合物であることが必要である。配座転換の容易性の観点から、Ｓ部は炭素数４〜８の環構造を含む、不飽和結合を有しないシクロアルカン（脂環式飽和炭化水素）であることが好ましい。ここで、「炭素数４〜８の環構造を含むシクロアルカン」とは、炭素数４〜８の単環のシクロアルカンのほかに、炭素数４〜８の環を含むスピロ化合物（後述）を含む概念である。
【００１３】
単環シクロアルカンの好ましい具体例としては、シクロブタン、シクロペンタン、シクロヘキサン、シクロヘプタン、シクロオクタンが挙げられる。
さらに、後述する経験的分子軌道計算（ハミルトニアンにＭＮＤＯを用いたＣＯＳＭＯ法、以下同じ）で計算した生成熱の観点から、脂環式炭化水素Ｓ部の炭素数は６であることが最も好ましく、次いで、５または７であることが好ましく、次いで４または８であることが好ましい。
使用可能な脂環式炭化水素には、その配座転換が可能である限り、上記例示の単環構造の化合物以外に、様々な構造のものが含まれる。たとえば、２環が１個の共通原子を持つような多環構造として、モノスピロ２環系（スピロ［４．５］デカン等）、またはポリスピロ多環系（スピロ［４．２．４．２］テトラデカン）の脂環式炭化水素でもよい。
【００１４】
上記脂環式炭化水素における置換基Ｔは、摂動性を誘起する１価の鎖式飽和炭化水素基（アルキル基）である。ここで置換基が摂動性を誘起するとは、電極由来の電磁界の作用を受けることにより、対象分子（上記式（１）のＳ−Ｔ）に立体障害を形成すること、つまり置換基が排除体積効果を誘起することを意味する。換言すると、電極の電磁界力という外力に対して、脂環式炭化水素Ｓ部が受ける外力（後述する電気泳動力および／または誘電泳動力）を、側鎖（置換基Ｔ）で干渉することであり、電磁界のため発生した電気泳動力および／または誘電泳動力でＳ−Ｔ化合物分子が泳動する際に、置換基Ｔがその動きを干渉し、Ｓ部に対し配座転換の効果を発現させることである。
摂動性の有無については、半経験的分子軌道計算で計算した、生成熱と双極子モーメントと表面積の値から推定ができる。すなわち、側鎖Ｔを対象に、半経験的分子軌道法で生成熱と双極子モーメントと表面積を計算し、その計算した値がそれぞれ、生成熱が−２５ｋｃａｌ／ｍｏｌ以下、双極子モーメントが２Ｄｅｂｙｅ以下、表面積が５０Å２以上であれば、本発明において摂動性が誘起されると判断することができる。
【００１５】
すなわち、置換基Ｔは、Ｓ部である脂環式炭化水素環の配座転換を生じさせるだけの立体障害を誘起する置換基であることが必要であり、したがって炭素数４〜８のアルキル基であることが好ましい。置換基Ｔは、直鎖状または分岐鎖状のいずれでもよいが、より高い摂動性を得るために、分岐鎖であることが好ましい。
好ましい置換基Ｔとして、たとえばｔ−ブチル基、２−メチルペンチル基、および２，２−ジメチルブチル基等が挙げられ、なかでも、ｔ−ブチル基が好ましい。
参考までに、各置換基の生成熱、双極子モーメント、および表面積の値を以下に記載する。
【００１６】
【表１】
2011026497.tif 000002
【００１７】
脂環式炭化水素には、複数の置換基Ｔが置換していてもよいし、Ｓ部の配座転換が妨げられない限り、少なくとも１個の置換基Ｔとそれ以外の置換基とが置換していてもよい。Ｔ以外の置換基としては、メチル基、エチル基、ｎ−プロピル基などの炭化水素基、および、フルオロ基、ブロモ基、ヨード基、クロロ基などのハロゲノ基が挙げられる。
脂環式炭化水素環への置換数は、その配座転換の容易性の観点から、１個または２個であることが好ましい。置換基が複数存在する場合は、その位置関係は特に限定されず、３６員環を例にとると、１，２（オルト）位、１，３（メタ）位、１，４（パラ）位のいずれであっても良い。
【００１８】
さらに本発明者の知見によれば、上記式（１）の脂環式炭化水素において、最適な配座転換をもたらし、本発明の効果をより優れたものとするために、ＳとＴの質量比Ｓ：Ｔは２：１〜１：２の範囲にあることが好ましい。
【００１９】
上記式（１）の脂環式炭化水素は、スピロ環系ではなく単環のシクロアルカン部を有するとした場合に半経験的分子軌道計算で計算した生成熱の値に基づくと、炭素数８〜１６であることが好ましい。他方、インクの粘度調整の観点からは、脂環式炭化水素の炭素数は１８以下であることが好ましい。
さらに好ましい脂環式炭化水素は、少なくとも１個の炭素数４〜８のアルキル基で置換された、炭素数８〜１６のシクロアルカンである。
その一例を示すと、次の式で示される化合物が挙げられる。
【００２０】
【化１】
2011026497.tif 000003
【００２１】
上記式（２−１）〜式（２−１５）において、Ｒ１は上記置換基Ｔ（たとえばｔ−ブチル基、２−メチルペンチル基、または２，２−ジメチルブチル基等）であり、Ｒ２は上記置換基Ｔ、炭化水素基（メチル基、エチル基、ｎ−プロピル基等）、またはハロゲノ基（フルオロ基、ブロモ基、ヨード基、またはクロロ基）から選ばれる１価の基である。Ｒ１とＲ２は、同一の置換基であっても異なる置換基であってもよい。
【００２２】
インクには、複数種の脂環式炭化水素が含まれていてもよい。
脂環式炭化水素は、複数種が含まれる場合はその合計量として、インク中に０．１質量％以上含まれることが好ましい。その配合の上限値は特に限定はされないが、電極の特性、具体的には電極間に生じる電束密度の計算値から、インク中に５質量％以下の量で配合されることが好ましい。
【００２３】
インクに上記脂環式炭化水素が含まれることにより、本発明の効果が得られる理由については、あくまで推論であるが次のように考えることができる。
ＩＪヘッドの電極近傍には電界と磁界が生じて、インク中に含まれる成分である分子の永久双極子に作用し、インクの諸成分に誘電緩和作用と誘電泳動作用を生じさせる。その結果、インク成分が発熱し、あるいは、電気泳動により分散の不均一が発生し、さらには顔料の誘電分極により顔料は電気力線に沿って周期的な粒子濃度の変化をつくり、顔料粒子の凝集を生じる。このインク成分の発熱、電気泳動、および／または誘電泳動の結果、インクが不安定化し、ヘッドの不吐出または飛行曲がりといった吐出異常を引き起こすことが考えられる。たとえば、顔料が電気泳動によりインク中で凝集して、ヘッドに沈積する恐れがある。
一般に、電界中に媒質よりも分極しやすい粒子や分子を置くと、誘電分極により電気力線の上流側に−ｑ、下流側に＋ｑの電荷が現れる。平等電界下では、これらの電荷に働く合力は、
−ｑ・Ｅ＋ｑ・Ｅ＝０
となり、分子の移動には貢献しないが、ＩＪヘッドの電極のような不平等電界下では、上記の等式は０ではなくなり、つまり粒子や分子は移動することとなる。
【００２４】
また、シクロアルカンのような環状化合物は、分子結合の回転に制約を受け、安定な配座が制限される。たとえばシクロヘキサンを例にとると、シクロヘキサン環では「いす形」が、環を構成する炭素のＳＰ３混成軌道構造にほとんど歪みのかからない安定な立体配座である。この「いす形」配座の環が立体的に大きな置換基、すなわち溶液中で立体障害を引き起こすような、摂動性を誘起する置換基を有する場合、該置換基がアクアトリアル位（垂直方向）に存在する配座ａが、アキシアル位（水平方向）に存在する配座ｂよりもやや安定であるため、配座ａと配座ｂは容易に配座転換（環転換または配座反転）する。この配座転換により、シクロヘキサン環を有する分子は交流電界中で選択的に電気泳動および／または誘電泳動を起こす。
【００２５】
そこで、摂動性を誘起する置換基の分子構造設計に基づきシクロアルカンの配座転換を制御することにより、シクロアルカン分子の電気泳動および／または誘電泳動の挙動を予測し、制御することができる。具体的には、シクロアルカンにおいて最適な配座転換を生じさせる置換基を持たせることにより、電気泳動および／または誘電泳動をしやすくし、他のインク成分（たとえば顔料）よりも先に、選択的にシクロアルカンが電気泳動および／または誘電泳動することにより、他のインク成分の凝集などを回避することができると考えられる。
【００２６】
本発明において、配座転換が可能な脂環式炭化水素Ｓ部と、摂動性を誘起する置換基である飽和炭化水素基Ｔを有する上記式（１）の脂環式炭化水素は、交流電界中で良好な電気泳動性と誘電泳動性を示すことが推測され、他のインク成分に先んじて優先的に電気泳動および／または誘電泳動して電極表面を覆うことで、顔料の凝集が抑制され、かつ、電極へのインク成分の電析が抑制されてインクの吐出安定性が得られると考えることができるが、この理論に拘束されることはない。なお、ここでいう誘電泳動とは、電界とそれにより誘導された電気双極子モーメントとの相互作用により、電界の強いほうへ（正の誘電泳動）または弱いほうへ（負の誘電泳動）と分子が移動する現象であり、高周波交流特有の現象である。また、表面電荷の発生により電気泳動する現象とは原理的に異なる。
【００２７】
インクには、必須成分として、着色剤と、非水系溶剤（以下単に「溶剤」ともいう。）が含まれる。
着色剤としては、公知の顔料または染料を用いることができ、特に限定はされず、２種以上を併用してもよい。
顔料としては、たとえば、アゾ系、フタロシアニン系、染料系、縮合多環系、ニトロ系、ニトロソ系等の有機顔料（ブリリアントカーミン６Ｂ、レーキレッドＣ、ウォッチングレッド、ジスアゾイエロー、ハンザイエロー、フタロシアニンブルー、フタロシアニングリーン、アルカリブルー、アニリンブラック等）；コバルト、鉄、クロム、銅、亜鉛、鉛、チタン、バナジウム、マンガン、ニッケル等の金属類、金属酸化物および硫化物、ならびに黄土、群青、紺青等の無機顔料、ファーネスカーボンブラック、ランプブラック、アセチレンブラック、チャンネルブラック等のカーボンブラック類を用いることができる。
【００２８】
顔料を用いる場合の顔料の平均粒径は、吐出安定性と保存安定性の観点から３００ｎｍ以下であることが好ましく、１５０ｎｍ以下であることがより好ましく、１００ｎｍ以下であることがさらに好ましい。ここで、顔料の平均粒径は、（株）堀場製作所製の動的光散乱式粒度分布測定装置ＬＢ−５００により測定された値である。
また、溶剤中への分散性を高めるために表面処理が施された、いわゆる自己分散性顔料を用いることも好ましい。
【００２９】
染料としては、たとえば、塩基性染料、酸性染料、直接染料、可溶性バット染料、酸性媒染染料、媒染染料、反応染料、バット染料、硫化染料等のうち水溶性の染料および還元等により水溶性になった水溶性染料を用いることができる。顔料、染料のいずれかもしくは両方を着色剤として用いてもよいが、顔料を用いることにより画像の滲みや裏抜けが少なく、耐候性にも優れたインキとすることができるため好ましい。
【００３０】
インク中の着色剤の含有量は、通常０．０１〜２０質量％であり、印刷濃度とインク粘度の観点から１〜１５質量％であることが好ましく、５〜１０質量％であることが一層好ましい。
【００３１】
非水系溶剤とは、非極性有機溶剤および極性有機溶剤であって、５０％留出点が１５０℃以上の溶剤をいう。５０％留出点は、ＪＩＳ  Ｋ００６６「化学製品の蒸留試験方法」に従って測定される、質量で５０％の溶剤が揮発したときの温度を意味する。安全性の観点からは、５０％留出点が１６０℃以上、好ましくは２３０℃以上のものを用いることが好ましい。
本発明に係るインクは、実質的に水を含まない非水系インクであり、非水系インクとは、ここではインク中の水の量が５質量％以下であることを意味する。
【００３２】
たとえば、非極性有機溶剤としては、脂肪族炭化水素溶剤、脂環式炭化水素系溶剤、芳香族炭化水素溶剤等を好ましく挙げることができる。脂肪族炭化水素溶剤、脂環式炭化水素系溶剤としては、たとえば、日本石油（株）製「テクリーンＮ−１６、テクリーンＮ−２０、テクリーンＮ−２２、日石ナフテゾールＬ、日石ナフテゾールＭ、日石ナフテゾールＨ、０号ソルベントＬ、０号ソルベントＭ、０号ソルベントＨ、日石アイソゾール３００、日石アイソゾール４００、ＡＦ−４、ＡＦ−５、ＡＦ−６、ＡＦ−７」、Ｅｘｘｏｎ社製「Ｉｓｏｐａｒ（アイソパー）Ｇ、Ｉｓｏｐａｒ  Ｈ、Ｉｓｏｐａｒ  Ｌ、Ｉｓｏｐａｒ  Ｍ、Ｅｘｘｓｏｌ  Ｄ４０、Ｅｘｘｓｏｌ  Ｄ８０、Ｅｘｘｓｏｌ  Ｄ１００、Ｅｘｘｓｏｌ  Ｄ１２０、Ｅｘｘｓｏｌ  Ｄ１３０、Ｅｘｘｓｏｌ  Ｄ１４０、Ｎｏｒｐａｒ（ノルパー）１３、Ｎｏｒｐａｒ  １５、Ｓｏｍｅｎｔｏｒ  ３２」等を好ましく挙げることができる。芳香族炭化水素溶剤としては、日本石油（株）製「日石クリーンソルＧ」（アルキルベンゼン）、Ｅｘｘｏｎ社製「ソルベッソ２００」等を好ましく挙げることができる。
これらは、極性溶解度パラメータ（Polar Solubility Parameter、Hansenの溶解度パラメータともいう）が２ＭＰａ１／２以下の溶剤である。
【００３３】
極性有機溶剤としては、エステル系溶剤、アルコール系溶剤、高級脂肪酸系溶剤、エーテル系溶剤、およびこれらの混合溶剤を用いることができる。より具体的には、
ラウリル酸メチル、ラウリル酸イソプロピル、ミリスチン酸イソプロピル、パルミチン酸イソプロピル、パルミチン酸イソステアリル、オレイン酸メチル、オレイン酸エチル、オレイン酸イソプロピル、オレイン酸ブチル、リノール酸メチル、リノール酸イソブチル、リノール酸エチル、イソステアリン酸イソプロピル、大豆油メチル、大豆油イソブチル、トール油メチル、トール油イソブチル、アジピン酸ジイソプロピル、セバシン酸ジイソプロピル、セバシン酸ジエチル、モノカプリン酸プロピレングリコール、トリ２−エチルヘキサン酸トリメチロールプロパン、トリ２−エチルヘキサン酸グリセリルなどの、１分子中の炭素数が１４以上のエステル系溶剤；
イソミリスチルアルコール、イソパルミチルアルコール、イソステアリルアルコール、オレイルアルコールなどの、１分子中の炭素数が１２以上であるアルコール系溶剤；
イソノナン酸、イソミリスチン酸、ヘキサデカン酸、イソパルミチン酸、オレイン酸、イソステアリン酸などの高級脂肪酸系溶剤；
ジエチルグリコールモノブチルエーテル、エチレングリコールモノブチルエーテル、プロピレングリコールモノブチルエーテル、プロピレングリコールジブチルエーテルなどのエーテル系溶剤、が好ましく挙げられる。
これらの非水系溶剤は、単独で、または２種以上を混合して用いることができる。
【００３４】
なかでも、上記非極性有機溶剤と極性有機溶剤とを併用することが好ましく、たとえば、極性溶解度パラメータが２ＭＰａ１／２以下である非極性有機溶剤に対して、極性溶解度パラメータが２ＭＰａ１／２より大きく７ＭＰａ１／２以下である極性有機溶剤を、溶剤全体の５０質量％以下の量で組み合わせて用いることが好ましい。組み合わせて使用される極性有機溶剤は、アルコール、グリコール、ポリグリコール、グリコールおよびポリグリコールのエステル、ならびにこれらの混合物であることが好ましい。特に好ましい極性有機溶剤は、グリコール、ポリグリコールおよびこれらのエステルであり、たとえばジプロピレングリコール、分子量４０００以下のポリプロピレングリコール、エチレングリコールのモノ−およびジ−エステル、ジ−およびトリ−エチレングリコール、エトキシ化アルキルフェノールである。この場合の極性有機溶剤の沸点は、１００℃以上であることが好ましく、２００℃以上であることがより好ましい。
【００３５】
非水系溶剤は、インク総量に対し、必須成分と任意成分以外の残部を構成し全体を１００とする量に調整される。目安としては、非水系溶剤はインク中に５０〜９５質量％であることが好ましい。
【００３６】
インクは、本発明の効果を阻害しない範囲内で、当該分野において通常用いられている任意の成分を含むことができる。
たとえば、着色剤として顔料を配合する場合は、顔料分散剤を用いることが好ましい。顔料分散剤としては、顔料を溶剤中に安定して分散させるものであればよく、特に限定されることはないがたとえば、水酸基含有カルボン酸エステル、長鎖ポリアミノアマイドと高分子量酸エステルの塩、高分子量ポリカルボン酸の塩、長鎖ポリアミノアマイドと極性酸エステルの塩、高分子量不飽和酸エステル、高分子共重合物、変性ポリウレタン、変性ポリアクリレート、ポリエーテルエステル型アニオン系活性剤、ナフタレンスルホン酸ホルマリン縮合物塩、ポリオキシエチレンアルキルリン酸エステル、ポリオキシエチレンノニルフェニルエーテル、ポリエステルポリアミン、ステアリルアミンアセテート等を例示することができる。これらは単独で用いられるほか、複数種を組み合わせて使用してもよい。
【００３７】
顔料分散剤を配合する場合の顔料分散剤の配合量は、適宜設定できるが、顔料分散性の観点から、質量比で、顔料１部に対し０．０５〜１．０部程度であることが好ましく、０．１〜０．７部であることがより好ましい。
インク総量に対しては、顔料分散剤は、０．１〜１０質量％程度含まれていることが好ましく、０．５〜５質量％であることが一層好ましい。
【００３８】
その他、インクが含みうる各種添加剤として、ノズルの目詰まり防止剤、酸化防止剤、導電率調整剤、粘度調整剤、表面張力調整剤、酸素吸収剤などを例示することができる。これらは特定の化合物に限定されることはなく、必要に応じて適宜添加すればよい。
たとえば、消泡剤、表面張力低下剤等としては、アニオン界面活性剤、カチオン界面活性剤、両性界面活性剤、非イオン界面活性剤、または高分子系、シリコーン系、フッ素系の界面活性剤をインクに含有させることができる。
【００３９】
インクの粘度は、インクジェット記録システム用の場合、吐出ヘッドのノズル径や吐出環境等によってその適性範囲は異なるが、一般に、２３℃において２〜３０ｍＰａ・ｓであることが好ましく、５〜１５ｍＰａ・ｓであることがより好まし１。ここで粘度は、２３℃において剪断応力を、１分間かけて０Ｐａから１０Ｐａまで増加させたときの値を表す。
【００４０】
インクの製造方法についても、特に限定されることはなく、たとえば顔料インクの場合、顔料と顔料分散剤と非水系溶剤とを含む顔料分散体をまず調製し、さらに非水系溶剤およびその他の任意の成分を加えて製造することができる。あるいは、すべての配合成分を、一度に混合させてもよい。分散手段としては、ボールミル、ビーズミル等を好ましく使用できる。
【００４１】
本発明のインクは、任意のインクジェット記録装置に適用することができる。インクジェットプリンタは、ピエゾ方式、静電方式、サーマル方式など、いずれの方式のものであってもよい。
特に、本発明のインクは、電極とインクとが接する構造のＩＪヘッドを備えたインクジェットプリンタにも好ましく使用できる。このＩＪヘッドは、たとえば、インクが貯留されるインク室（圧力室）の一部が圧電部材で構成され、その圧電部材のインク室側の表面に電極が設けられ、この電極から圧電部材に電圧が印加される構造をとりうるが、これに限定されることはない。
【００４２】
このタイプのＩＪヘッドの一例を図１に模式的に示す。図１は、少なくとも一部の壁面が圧電部材（圧電素子）で構成されたインク室を備えるＩＪヘッドを、インクの吐出方向に沿って圧電部材の位置で切断した部分断面図である。このＩＪヘッド１は、インクが供給される複数のインク室２と、各インク室の下端面に設けられたノズルプレート３を備え、ノズルプレートには、各インク室２に対応し、インクを吐出させるためのノズル孔３１が設けられている。各インク室２の一部の壁部は、圧電部材（圧電素子）１１で構成される。インク室２の上端面は蓋部材（図示せず）で閉塞され、この蓋部材にノズル供給管が設けられ、インク室は外部のインクタンクと連通する。
圧電部材１１のインク室２側表面に電極５が設けられ、インク室２内のインクと接している。圧電部材１１は、各電極５に選択的に電圧が印加されることにより変形してインク室の圧力を高め、そのインクの一部がインク滴７として、ノズル孔３１から吐出される。
【実施例】
【００４３】
以下に、本発明を実施例により詳しく説明するが、本発明はこれらに限定されるものではない。以下、「質量％」を単に「％」と記す。
＜実施例および比較例＞
表に示す各配合成分を２５０ｍｌのポリプロピレン製容器に入れて混合し、ジルコニアビーズ（直径０．５ｍｍ）４５０ｇを入れて、ロッキングミル（（株）セイワ技研）により６０分間分散した。その後、ジルコニアビーズを濾別し、得られた内容物を３．０μｍおよび０．８μｍのメンブランフィルターで濾過してゴミおよび粗大粒子を取り除き、各インクを得た。
【００４４】
【表２】
2011026497.tif 000004
【００４５】
【表３】
2011026497.tif 000005
【００４６】
各配合成分の詳細は、次のとおりである。
顔料（１）：カーボンブラック、三井化学（株）製「ＭＡ１１」
顔料（２）：フタロシアニンブルー、山陽色素（株）製「４０４４」
顔料分散剤：日本ルーブリゾール（株）製「ソルスパース２８０００」
顔料分散助剤：日本ルーブリゾール（株）製「ソルスパース５０００」
不飽和脂肪酸エステル溶剤（１）：パルミチン酸イソプロピル、花王（株）製「エキセパールＩＰＰ 」
不飽和脂肪酸エステル溶剤（２）：オレイン酸メチル、花王（株）製「エキセパールＭＯＬ」
炭化水素溶剤：日石三菱（株）製「ＡＦ７」（ナフテン系溶剤）
飽和アルコール溶剤：イソステアリルアルコール
【００４７】
脂環式炭化水素（１）：上記式（２−１）においてＲ１がｔ−ブチル基である化合物
脂環式炭化水素（２）：上記式（２−３）においてＲ１がｔ−ブチル基である化合物
脂環式炭化水素（３）：上記式（２−５）においてＲ１がｔ−ブチル基である化合物
脂環式炭化水素（４）：上記式（２−６）においてＲ１がｔ−ブチル基であり、Ｒ２がへキシル基である化合物
脂環式炭化水素（５）：上記式（２−７）においてＲ１がｔ−ブチル基である化合物
脂環式炭化水素（６）：上記式（２−９）においてＲ１がｔ−ブチル基である化合物
脂環式炭化水素（７）：上記式（２−１１）においてＲ１がｔ−ブチル基であり、Ｒ２がヨード基である化合物
脂環式炭化水素（８）：上記式（２−１２）においてＲ１がｔ−ブチル基であり、Ｒ２がペンチル基である化合物
【００４８】
比較炭化水素（１）：ｔ−ブチルシクロプロパン
比較炭化水素（２）：上記式（２−１）においてＲ１がｎ−プロピル基である化合物
比較炭化水素（３）：上記式（２−３）においてＲ１がメチル基である化合物
比較炭化水素（４）：上記式（２−５）においてＲ１がメチル基である化合物
比較炭化水素（５）：上記式（２−７）においてＲ１がエチル基である化合物
比較炭化水素（６）：上記式（２−９）においてＲ１がメチル基である化合物
【００４９】
得られたインクを用いて、次の評価を行なった。
＜インク吐出性能＞
オルフィスＨＣ５５００（理想科学工業（株）製）のＩＪヘッドを、連続吐出用治具（任意のＩＪヘッドが装着可能であり、駆動条件等を任意に設定可能なもの）に装着した。ＨＣ５５００のＩＪヘッドは、電極とインクが接触する構造（図１）を備えている。
【００５０】
１ドットあたりの吐出量を４２ｐＬとして、合計３１８本の全てのノズルからインクの吐出を行なった。この吐出を連続して５分間行い、不吐出のノズルが３１８本中に何本存在するかにより、次の基準に従って評価した。試験は３回行なった。
Ａ：不吐出ノズルは０本または１本であった。
Ｂ：不吐出ノズルは５本以下であった。
Ｃ：不吐出ノズルは２０本以下であった。
Ｄ：不吐出ノズルが２０本を越えたが全てではなかった。
Ｅ：全ノズル（３１８本）が不吐出であった。
【００５１】
＜ヘッド電極の状態＞
上記吐出試験を３回行なった後のＩＪヘッド内の電極を肉眼で観察し、付着物の有無を確認した。
以上の結果を、表１および表２に併せて示す。
【００５２】
実施例のインクでは、インクの吐出性能は良好で、かつ、電極に付着物は観察されなかった。さらに、ヘッド内のインクにおいて、顔料の凝集は認められなかった。
一方、比較例１のインクは、使用した比較炭化水素の脂環式炭化水素が３員環であって配座転換ができない構造であるため、インクの吐出性能に劣り、電極に付着物が認められた。比較例２〜６のインクは、使用した比較炭化水素の置換基が摂動性を誘起しないため、インクの吐出性能に劣り、電極に付着物が認められた。さらに、脂環式炭化水を含まないインクを試験したところ、結果は不良であった。
【図１】
2011026497.tif 000006